/ séparation du 2e liquide et du solide / séchage sur plaque chauffante (hum.) / couleur de a) 1er liquide b) 2e liquide c) solide minéral: *34 / procédé de production: bleu gris 255 100 g + HCl 100 ml / trempage: 5 m. / séchage sur plaque chauffante / 0#260 C: .50 g + NH4OH 5 ml / séchage naturel minéral: 441 I procédé de production: bleu gris 256 l g + 1 cc peinture émail synthétique blanc transparent pour l'auto / broyage manuel / ap plication sur une pièce de tole à carosserie mesurant 1" x 1" / irradié au rayonnement # à 3.77 Mrad minéral: #74 / procédé de production: bleu gris 257 2 g + Na2CO3 2 g / 0#982 C + 1 h à 982 C minéral: #96 / procédé de production: bleu gris 258 2 g + Na2CO3 2 g / 0#926 C + l h à926 oC minéral: *57 / procédé de production: bleu gris foncé 259 2 g + Na2CO3 2 g / 0#593 C + 1 h à 593 C irradié au rayonnement # à 64.7 Mrad minéral: t67 / procédé de production: bleu gris (ton 260 2 g + Na2CO3 2 g / 0#593 C + 1 h à 593 C vert) foncé et / irradié au rayonnement # à 423.88 Mrad intense minéral: 3!4 / procédé de production: bleu turquoise 261 2 g + Na2CO3 2 g i 0#982 OC + l h à 982 oC très clair / irradié au rayonnement électronique à 302,831 rad minéral: #34 / procédé de production: a) bleu turquoise 262 100 g + HNO3 100 ml i trempage: 5 m. / séchage très clair b) vert naturel: 2 g + H3P04 20 ml / trempage: 3 j / très, très clair séchage sur plaque chauffante (hum.) / couleur du a) solide b) liquide minéral: #34 i procédé de production: bleu turquoise 263 100 g + HNO3 100 ml i trempage: 5 m. / séchage très clair naturel / irradié au rayonnement électronique à 302,831 rad minéral: #34 / procédé de production: bleu turquoise + 264 100 g + HNO3 100 ml / trempage: 5 m. / séchage clair que le bleu naturel: .50 g + NH4OH 5 ml / séchage naturel turquoise clair minéral: #54 I procédé de production: bleu turquoise 265 1 g + K2CO3 2 g / 0#815 C clair minéral: #54 I procédé de production: bleu turquoise 266 2% est mélangé à de la påte de verre et le clair tout est fusionné à 1315 C minéral: #34 / procédé de production: bleu turquoise + 267 100 g + HNO3 100 ml / trempage: 5 ri. i séchage foncé que le bleu naturel / 0#176 C turquoise clair minéral: #34 / procédé de production: 100 g + NHO3 100 ml / trempage: 5 m. / séchage naturel i irradié au rayonnement # à: bleu turquoise + 268 64.7 Mrad foncé que le bleu turquoise clair 4 bleu turquoise un 269 424.7 Mrad peu + bleu, intense et foncé minéral: #34 / procédé de production: bleu turquoise 270 100 g + HCl 100 ml / trempage: 5 m. i séchage plus pâle que le sur plaque chauffante I 0#204 oC: .50 g + bleu turquoise $NH4OH 5 ml / irradié au rayonnement électroni que à 302,831 rad minéral: #34 / procédé de production: bleu turquoise 271 100 g + HCl 100 ml / trempage: 5 m. / séchage plus pâle que le sur plaque chauffante / 0#204 OC: .50 9 + bleu turquoise NH4OH 5 ml / irradié au rayonnement # à 63.88 Mrad minéral: #34 / procédé de production: 100 g + HCl 100 ml / trempage: 5 m. / séchage sur plaque chauffante: bleu (léger ton 272 .50 9 + NH4OH 5 ml / séchage naturel turquoise) bleu (léger ton 273 0t 176 C: .50 g + NH*OH 5 ml / séchage naturel turquoise) # bleu turquoise 274 0# 204 C:.50 g + NH4OH 5 ml / séchage.naturel (ton vert accentué) # bleu turquoise 275 0# 218 C:.50 g + NH4OH 5 ml / séchage naturel (ton vert encbre + accentué) minéral: #109 / procédé de production: bleu turquoise 276 .50 g + Na2CO3.50 g / 871 C / 1 h minéral: #34 I procédé de production: a) bleu turquoise 277 100 g + HCl 100 ml J trempage: 5 m. X séchage b) vert clair sur plaque chauffante: 2 g + H3PO4 20 mi I trempage: 3 j / séchage sur plaque chauffante (hum.) / couleur du a) solide b) liquide minéral: #22 i procédé de production: a) bleu turquoise 278 0# 1037 C:.60 g + H3PO4 200 ml / trempage: moyen b) blanc 4 ans / séthage sur plaque chauffante (hum.) / couleur du a) liquide b) solide minéral: #64 minéral: #92 / procédé de production: 2 g + Na2CO3 2 g: bleu vert clair 287 0#871 C + 1 h à 871 C # 288 0# 1037 C+ 1 h à 1037 C minéral: #22 / procédé de production: a) bleu vert 289 0#1037 C:1 g + HNO3 80 ml / trempage: 2 sem. b) vert foncé / séparation du liquide et du solide / séchage c) vert très clair naturel d'une partie du liquide; séchage au dessicateur d'une autre partie du liquide et du solide / couleur du a) liquide séché antu rellement b) liquide séché au dessicateur c) solide minéral: #11 / procédé de production: bleu vert 290 .30 g + Na2CO3 .50 g / 926 C / 1 h minéral: #64 / procédé de production: bleu vert un peu + 291 2 g + HCl 25 ml / séchage naturel / irradié au foncé que le bleu rayonnement # à 64.7 Mrad vert clair minéral: #28 / procédé de production: bleu vert 292 2 g + H2SO4 20 ml / trempage: 3 j / séchage sur plaque chauffante minéral: #28 / procédé de production: bleus verts et 293 1 g + NH4OH 1 ml / séchage naturel verts variés 294 1 g + NH4OH 5 ml / séchage naturel # 295 1 g + NH4OH 10 ml / séchage naturel # 296 1 g + NH4OH 15 ml / séchage naturel # 297 1 g + NH4OH 20 ml / séchage naturel # 298 1 g + NH4OH 25 ml / séchage naturel minéral: #34 / procédé de production: bleu vert 299 100 g + HCl 100 ml / trempage: 5 m. / séchage naturel: 4 g + NH4OH 20 ml / séchage naturel minéral: #96 / procédé de production: bleu vert 300 2 g + Na2CO3 2 g / 0#982 C + 1 h à 982 C minéral: #109 / procédé de production: bleu vert 301 1 g + Na2CO3 1.50 g / 871 C / 1 h minéral: #4 / procédé de production: bleu vert intense 302 1 g + Na2CO3 1 g / 871 C / 1 h minéral: #10 / procédé de production: bleu vert intense 303 .76 g + Na2CO3 1.26 g / 926 C / 1 h minéral: #61 / procédé de production: 2 g + Na2CO3 2 g: bleu vert intense 304 0#982 C + 1 h à 982 C # encore + intense 305 0#1037 C + 1 h à 1037 C minéral: #64 / procédé de production: bleu vert intense 306 100 g + HCl 100 ml / trempage: 5 m. / séchage sur plaque chauffante: 4 g + NH4OH 20 ml / séchage naturel minéral: #74 / procédé de production: bleu vert intense 307 2g + Na2CO3 2 g / 0# 926 C + 1 h à 926 C minéral: #34 I procédé de production: bleu vert plus vif 308 pierre recouverte de 1000 mi d'acide acétique que le bleu vert / séchage naturel / prélèvement des cristaux intense sur la pierre: 5 g + NH4OH 25 mi / séchage naturel I irradié au rayonnement @ à 64.7 Mrad minéral: #64 / procédé de production: bleu vert plus 309 2 g + H2SO4 20 ml / séchage naturel / irradié vif que le bleu au rayonnement # à 64.7 Mrad vert intense minéral: #67 i procédé de production: finement broyée et chauffée: bleu vert très 310 0t482 C: .50 g + HCl 15 ml / trempage: 2 j / intense séchage lent sur plaque chauffante bleu vert très 311 0# 537 C: .50 g + HCl 15 ml / trempage: 2 j / intense (plus séchage lent sur plaque chauffante bleu) bleu vert très 312 0#@537 C: .50 g + H2SO4 15 ml / trempage: 2 j intense / séchage lent sur plaque chauffante minéral: #67 / procédé de production: bleu profond 313 3 g finement broyé + HNO3 30 ml / trempage: (reflet vert 3 j / séchage sur plaque chauffante: 1.50 g + émeraude) 50 cc résine de polyester transparente + 1% catalyseur I broyage manuel f moulage / dé pôt dans un contenant fermé, déposé dans un four pour les plastiques à 37 C jusqu'à durcissement minéral: *109 / procédé de production: bleu vert très 314 1 g + Na2CO3 2 g / 871 C / 1 h intense minéral: #17 / procédé de production: a) bleu vert très 315 12 g + HNO3 40 ml J trempage: 3 h / séparation intense et saturé du ler liquide et du solide I repos du liquide b1 bleu très corsé pendant 5 j I séchage sur bain de sable du ler et vif c) vert liquide / immédiatement après la séparation du turquoise moyen ler liquide et du solide, ajout au même solide d) vert gris pâle de HNO3 40 mi / trempage: 1 j / séparation du (ton orangé) 2e liquide et du même solide / repos du 2e li quide pendant 5 j / séchage du 2e liquide sur bain de sable / immédiatement après la sépara tion'du 2e liquide et du solide, ajout de HNOz 40 ml au même solide / trempage: 5 j / sépara tion du 3e liquide et du même solide / séchage sur bain de sable / couleur du a) 1er liquide b) 2e liquide c) 3e liquide d) solide minéral: #4 I procédé de production: bleu vert foncé 316 2 g + Na2CO3 2 g / 0# 982 C + 1 h à 982 C / irradié au rayonnement # à 64.7 Marad minéral: #95 / procédé de production: bleu vert foncé 317 1 g + Na2CO3 2.50 g / 1037 C / 30 min minéral: #85 I procédé de production: 1 g + Na2COs 1 g: bleu vert foncé 318 871 C / 1 h et vif 319 926 C / 1 h minéral: i34 t procédé de production: bleu de paon 320 100 g + HCl 100 mi J trempage: 5 m. i séchage sur plaque chauffante / 0#232 C .50 g + NH4OH 5 ml / séchage naturel minéral: *99 I procédé de production: bleu de paon 321 2 g + Na2CO3 2 g / 0#926 C + 1 h à 926 C / irradié au rayonnement # à 64.7 Mrad minéral: #67 I procédé de production: bleu de paon plus 322 finement broyée et chauffée de 0#537 C: .50 g intense et foncé + HCl 15 ml I trempage: 2 j i séchage lent sur plaque chauffante: .15 g + 6 cc polymer à béton + 0.18 cc catalyseur + 1.50 millième de g cobalt 6% + 2 g ciment Portland i broyage manuel / moulage / durcissement / ir radié au rayonnement # à 18.85 Mrad minéral: #95 I procédé de production: a) bleu de paon 323 0#1037 C: .30 g + HCl 50 ml I trempage: 2 très intense sem. I séparation du liquide et du solide I b) vert olive séchage sur plaque chauffante / couleur du intense a) liquide b) solide minéral: #42 / procédé de production: 5 g pierres + 13.74 g ciment Portland + 6.50 cc eau / malaxage / moulage I durcisse ment: bleu de paon 324 0#315 C I refroidissement I irradié au rayonintense (léger ton nement @ à 18.85 Mrad I couleur des pierres gris) bleu de paon 325 0#704 C / refroidissement / irradié au rayonintense (ton nement # à 18.85 Mrad / couleur des pierres gris) minéral: #6 / procédé de production: vert bleu plus 326 poudre irradiée au rayonnement # à 550.22 Mrad Forcé que le vert bleu pâle minéral: #67 / procédé de production: vert bleu très 327 finement broyée et chauffée de 0# 482 C:.50 g clair + HCl 15 mi / trempage 2 j I séchage lent sur plaque chauffante: .1 g + 50 cc résine de polyester transparente + 1% de catalyseur i broyage manuel / dépôt dans un contenant fermé t durcissement minéral: #12 / procédé de production: 2 g + Na2C0-3 2 g: vert clair (léger 328 0#815 C + + 1 h à815 oC ton bleu) 327 0#871 + 1 h à 871 C # vert bleu clair 330 0#926 C + 1 h à 926 C minéral: #1 / procédé de production: vert bleu 331 2 g + Na2CO3 2 g / 0#1037 C + 1 h à 1037 C minéral: #20 / procédé de production: vert bleu 332 2 g + Na2CO3 2 g / 926 C / 1 h minéral: #74 / procédé de production: vert bleu 333 2 g + Na2CO3 2 g J 0#1037 C + 1 h à 1037 C minéral: #8 / procédé de production: 2 g + K2CO3 1 g: vert bleu 334 0#815 C vert bleu + intense 335 0#926 C + encore + intense 336 0#982 C minéral: #34 / procédé de production: vert bleu + clair 337 pierre recouverte de 1000 mi d'acide acétique et lumineux que le J séchage naturel J prélèvement de 5 g de vert bieu intense cristaux sur la pierre + NH4DH 25 ml / séchage naturel / irradié au rayonnement électronique à 302,831 rad minéral: #17 / procédé de production: vert bleu intense 338 1 g + Na2CO3 1 g / 926 C / 1 h minéral: #67 / procédé de production: vert bleu sombre 339 finement broyée et chauffée de 0# 482 C: .50 g + HCl 15 ml / trempage: 2 i J séchage sur pla que chauffante: .15 g + 6 cc polymer à béton + 0.18 cc catalyseur + 1.50 millième g de cobalt 6% + 2 g de ciment Portland / broyage manuel / moulage / durcissement / irradié au rayonnement # à 18.85 Mrad minéral: #34 / procédé de production: vert bleu plus 340 100 c + HCl 100 ml i trempage: 5 ml I séchage foncé que le vert sur plaque chauffante J 0t 204 C:.50 g bleu prononcé NH4OH 5 ml / séchage naturel minéral: #95 / procédé de production: vert foncé (reflet 341 1 g + 6.50 g poudre de verre (spruce pine bleu) batch) J broyage manuel / dépôt sur une plaque de céramique biscuitée / chauffage dans un four de 0#1000 C en atmosphère normale i refroidissement lent au four / irradié au rayonnement # à 7.41 Mrad minéral: #76 f procédé de production: vert bleu plus pâle 342 0.14061 g indigo irradié au rayonnement X à que le vert bleu 2.26 Mrad + 0.14061 g sang de porc séché très foncé et irradié au rayonnement # à 2.26 Mrad + 0.14061 g oxyde de zirconium / broyage minéral: #17 I procédé de production: a) vert bleu / 343 2 g + HCl 10 ml + HNO3 15 ml / trempage: 6 j / vert pomme clair séparation du liquide et du solide J séchage et vif b) vert naturel I couleur du a) liquide b) solide clair / vert acc@ntué minéral: #107 w procédé de production: vert bleu p@le 344 2 g + Na2CO3 3 g / 0#815 C + 30 min (ton gris) 815 C minéral: *67 f procédé de production: vert bleu (ton 345 2 g + Na2CO3 2 g / 0#482 C + 1 h à 482 C / gris) irradié au rayonnement # à 423.88 Mrad minéral: *5 f procédé de production: 50 g + HCl 200 ml ou amiante recouverte de HCl f trempage: l sem. i séchage sur plaque chauf farte: vert turquoise pâle 346 l g + Na2C03 4 g 1 01815 C vert turquoise clair 347 4 g + Na2CO3 3 c f 0#982 C vert turquoise + vif 348 4 9 + Na2CO3 3 g ; 0#1037 C vert turquoise clair 34 3 g + Na2CO3 4 g / 0#871 C vert turquoise moyen 350 3 g + Na2CO3 4 g / 0#926 OC vert turquoise aigu 351 3 g + Na2CO3 4 g / 0t982 C vert turquoise clair 352 2 g + Na2COz 3 g ! 0#926 C vert turquoise aigu 353 2 g + Na2CO3 3 g / 0#982 C vert turquoise + vif 354 2 g + Na2C05 3 g f 0#1037 C minéral: #34 / procédé de production: a) vert turquoise 355 50 g + H3PO4 100 ml / trempage: 3 sem. / clair b) vert séchage sur plaque chauffante (hum.) / couleur turquoise très clair du a) liquide b) sollde minéral: #54 / procédé de production: vert turquoise clair 1 g + K2CO3 3 g / 0#815 C minéral: *67 / procédé de production: vert turquoise clair 357 finement broyée et chauffée de 0t 537 C: .50 g + H2SO4 15 mi / trempage: 2 j I séchage lent sur plaque chauffante: .25 g + 6 cc polymer à béton + 0.18 cc catalyseur + 1.50 millième de g de cobalt 6% + 2 g ciment Portland f broyage manuel / moulage f durcis sement / irradié au rayonnement # à 18.85 Mrad minéral: #34 f procédé de production: 100 g + HCl 100 mi f trempage: 5 m. l séchage naturel: vert turquoise clair 358 .50 g + NH4OH 5 ml /séchage naturel vert turquoise un 359 0# 176 C:.50 g + NH4OH 5 ml / séchage naturel peu plus vert encore un peu + vert 360 0# 204 C:.50 g + NH4OH 5 ml / séchage naturel # encore un peu + vert 361 0# 232 C:.50 g + NH4OH 5 ml / séchage naturel minéral: #17 / procédé de production: a) vert turquoise 362 2 g + HCl 25 ml / trempage: 6 j / séparation clair b) vert jaune du liquide et du solide / séchage naturel / clair couleur du a) liquide b) solide minéral: #28 / procédé de production: vert turquoise clair 363 2 g + HCl 25 ml / séchage naturel / irradié au et assez intense rayonnement # à 424.7 Mrad minéral: #28 / procédé de production: vert turquoise + 364 granules irradiées au rayonnement # à 364 Mrad foncé (ton vert accentué) minéral: #9 / procédé de production: vert turquoise 365 2 g + Na2CO3 2 g / 0# 871 C + 1 h à 871 C minéral: #107 / procédé de production: vert turquoise 366 .25 g + Na2CO3 1. 25 g / 926 C / 1 h minéral: #34 / procédé de production: vert turquoise 367 100 g + HNO3 100 ml / trempage: 5 m. / séchage naturel / 0# 191 C minéral: #30 / procédé de production: a) vert turquoise 368 4 g + HNO3 50 ml / trempage: 4 sem. / séparab) vert clair (lé- tion du liquide et du solide / séchage sur ger ton bleu) bain de sable / couleur du a) liquide b) solide minéral: #64 / procédé de production: vert turquoise 369 0# 260 C: .50 g + NH4 OH 5 ml / séchage naturel minéral: #64 / procédé de production: vert turquoise 370 1 g + NH4OH 25 ml / séchage naturel prononcé minéral: #17 / procédé de production: vert turquoise + 371 2 g + HNO3 20 ml + HCl 5 ml / trempage: 6 j / pâle que le vert séparation du liquide et de solide / séchage turquoise moyen naturel / irradié au rayonnement # 65.65 Mrad minéral: #34 / procédé de production: vert turquoise un 372 100 g + HCl 100 ml / trempage: 5 m. /séchage peu plus pâle que sur plaque chauffante / irradié au rayonnement le vert turquoise # à 424.7 Mrad moyen # vert turquoise un 373 100 g + HCl 100 ml / trempage: 5 m. / séchage peu moins prononcé sur plaque chauffante / 0#204 C que le vert turquoise moyen minéral: #5 / procédé de production: 50 g + HCl 200 ml ou amiante recouverte de HCl / trempage: l sem. / séchage sur plaque chauffante: vert turquoise vif 374 2 g + Na2CO3 4 g / 0# 926 C @ vert turquoise un 375 2 g + Na2CO3 4 g / 0# 982 C peu + sombre vert turquoise 376 4 g + Na2CO3 4 g / Ot 871 C accentué @ @ encore + accentué 377 4 g + Na2CO3 4 g / 0# 926 C @ encore + accentué 378 4 g + Na2CO3 4 g / 0# 982 C # vert turquoise aigu 379 4 g + Na2CO3 4 g 0# 1037 C minéral: #17 I procédé de production: a) vert turquoise 380 1 g + HNOs 20 ml I trempage: 6 j / séparation prononcé b) vert du liquide et du solide I séchage naturel / pomme pâle couleur du a) liquide b) solide minéral: #95 / procédé de production: a) vert turquoise 381 3 g + HCl 80 ml J trempage: 4 ans / séchage irisé trés prononcé sur plaque chauffante / couleur du a) liquide b) gris b) solide minéral: *9 / procédé de production: vert turquoise pâle 382 2 g + Na2CO3 2 g / 0# 926 C + 1 h à 926 C / vert olive minéral: #5 / procédé de production: 50 g + HCl 200 mi ou amiante recouverte de HCl I trempage: l sem. / séchage sur plaque chauf fante: vert turquoise 1 383 3 g + Na2CO3 2 g 1 0# 982 oC vert émeraude @ vert turquoise / 384 3 g + Na2CO3 2 g / 0# 1037 C vert pomme @ vert turquoise / 385 3 g + Na2CO3 2 g / 0# 1093 C vert pomme vert turquoise / 386 4 g + Na2C03 3 g / 0# 1093 C bleu gris moyen pastel minéral: *17 X procédé de production: a) vert turquoise 387 1 g + HCl 10 ml I trempage: ó j / séparation sombre I vert olive du liquide et du solide 1 séchage naturel i sombre b) orange couleur du a) liquide b) solide vert a) vert turquoise 388 l g + HCI 20 mi / trempage: 6 j I séparation sombre et vif J du liquide et du solide / séchage naturel / vert olive sombre couleur du a) liquide b) solide b) beige i a) vert turquoise 389 1 g + HCl 30 ml / trempage: 6 j i séparation sombre I vert du liquide et du solide / séchage naturel / olive sombre couleur du a) liquide b) solide b) beige minéral: #64 I procédé de production: vert turquoise 390 0# 315 C: .50 g + NH4OH 5 ml / séchage naturel (ton brun) minéral: t5 / procédé de production: 50 g + HICI 200 ml ou amiante recouverte de HCl I trempage: 1 sem. J séchage sur plaque chauf f ante: vert turquoise 391 1 g + Na2CO3 3 g / Ot 871 C très, très pâle (ton gris) @ vert turquoise 392 1 g + Na2CO3 3 g / 0# 926 C clair (ton gris) @ vert turquoise un 393 1 g + Na2CO3 3 g / 0# 982 C peu + aigu (ton gris) @ vert turquoise 394 1 g + Na2CO3 4 g / 0# 871 C clair (léger ton gris) vert turquoise 395 1 g + Na2CO3 4 g / 0# 926 C un peu + sombre 396 l g + Na2CO3 4 g / 0# 982 C minéral: #34 / procédé de production: vert turquoise 397 100 g + HCl 100 ml / trempage: 5 m. / séchage (léger ton gris) naturel 1 0#315 C: .50 g + NH4OH 5 mi I séchage naturel minéral: t34 i procédé de production: vert turquoise 398 100 g + HCl 100 ml / trempage: 5 m. / séchage (léger ton gris) sur plaque chauffante 1 0#218 C minéral: #64 / procédé de production: 1 g + NH4OH 2 ml / séchage maturel / irradié au rayonnement: vert turquoise 399 électronique à 302,831 rad mousse + clair que le vert turquoise mousse clair I 4 vert turquoise 400 @ à 64.7 Mrad mousse + vert et accentué que le vert turquoise mousse clair minéral: #64 / procédé de production: vert turquoise 401 1 g + NH4OH 1 ml / séchage naturel mousse 402 5 g + NH4OH 25 ml / séchage naturel minéral: #5 / procédé de production: vert pâle 403 50 g + HCl 200 ml ou amiante recouverte de HCl / trempage: 1 sem. / séchage sur plaque chauf fante: .50 g + Na2CO3 .50 g / 0# 1037 C/ ir- radié au rayonnement @ à 65.65 Mrad minéral: #6 / procédé de production: vert pâle 404 pierre irradiée au rayonnement @ à 615.924 minéral: #109 / procédé de production: vert pâle 405 2 g + Na2CO3 2 g / 0# 871 C + 1 h à 871 C / irradié au rayonnement @ à 190.22 Mrad minéral: #5 / procédé de production: a) vert très clair 406 15 g + H3PO4 100 ml / trempage: 3 sem. / b) gris moyen séparation du liquide et du solide / séchage sur plaque chauffante (hum.) / couleur du a) liquide b) solide minéraux: #18 + #26 / procédé de production: 1.50 g #18 + .50 g #26 / broyés et bumectés avec de l'eau jusqu'à consistance de pâte: vert très clair 407 760 C / 1 h # 408 815 C / 1 h minéral: #17 / procédé de production: vert un peu + clair 409 2 g + HNO3 15 ml + HCl 10 ml / trempage: 6 @ / que le vert clair séparation du liquide et du solide / séchage naturel / irradié au rayonnement @ à 65.65 Mrad minéral: #28 /procédé de production: vert clair 410 1 g + NH4OH 25 ml / séchage naturel: .2 g + 50 cc résine de polyester transparente + 1% catalyseur / broyage nanuel / dépôt dans un contenant fermé et déposé dans un four pour les plastiques à 37 C jusqu'à durcissement minéral: #5 / procédé de production: .50 g + Na2Co3 .50 g: vert clair 411 0#982 C # 412 0# 1037 C minénal: #24 / procédé de production: a) vert clair 413 2 g + H3PO4 20 ml / trempage: 3 j / séchage b) gris sur plaque chauffante (hum.) / couleur du a) liquide b) solide minéral: #25 / procédé de production: vert clair 414 2 g + Na2CO3 2 g / 0# 815 C + 30 min à 815 C minéral: #34 / procédé de production: a) vert clair 415 100 g + HCl 100 mi / trempage: 5 n. / séchage b) gris clair naturel: 2 g + H3P04 20 ml / trempage: 3 j / séchage sur plaque chauffante (hum.) / couleur du a) liquide b) solide minér aux:#53 +#39 +#93/ procédé de production: vert clair 416 #53 est chauffé de Ot 760 C: l g + 1 g #39: .50 g + Na2CO3 .50 g + .50 g #93 / 926 C / 1 h minéral: #61 / procédé de production: vert plus accentué 417 2 g + Na2CO3 2 g / 0# 815 C + 1 h à 815 C que le vert clair minéral: #82 / procédé de production: a) vert clair 418 4 g + H3PO4 20 ml / trempage: 3 sem. i séchage b) gris sur plaque chauffante (hum.) / couleur du a) liquide b) solide minéral: #5 / procédé de production: 3 g + Na2CO3 4 g: vert clair intense 419 0# 982 C # 420 0# 1037 C minéral: #109 i procédé de production: vert + vif que le 421 2 g + Na2CO3 2 g / 0# 815 C + 1 h à 815 C vert clair accentué minéral: #28 / procédé de production: vert un peu + vif 422 5 g + NH4OH 25 ml / séchage naturel / irradié que le vert clair au rayonnement @ à 64.7 Mrad minéral: t28 i procédé de production: vert + foncé que 423 1 g + NH4OH 4 ml I séchage naturel: .20 g + le vert clair 50 cc résine de polyester transparente + 17. catalyseur / broyage manuel I moulage i durcissement / irradié au rayonnement électro nique à 155,082 rad minéral: #5 / procédé de production: vert 424 2 g + Na2CO3 2 g / 1037 C / 1 h minéral: #67 / procédé de production: stries: vert / brun 425 0t704 C + 4 h à 704 OC: l 9 + 6.50 g orangé foncé / ca- poudre de verre (spruce pine batch) / 0#1000 C ramel orangé moyen I refroidissement lent au four minéral: #6 / procédé de production: vert 426 4 g + HNO3 50 ml / trempage: 4 sem. / séchage sur plaque chauffante / irradié au rayonnement @ à 190.22 Mrad minéral: #50 / procédé de production: 27.4 g ciment Portland + 13 cc eau i broyage manuel / moulage / dépôt immédiat de l g #50 sur la pièce de ciment humide f dur cissement / rajout de 5 g #50 à la surface du ciment séché: vert / jaune / brun 427 0# 1037 C foncé / orange 28 0# 1065 C minéral: #50 / procédé de production: vert / orange 429 2 g + Na2CO3 2 g / 760 C / 1 h minéraux: #50 + #53 I procédé de production: vert I brun 430 l g #53 intégré à la masse de 27.4 g ciment Portland + 13 cc eau / broyage manuel / mou lage i durcissement 1 rajout sur le ciment sé ché de 3 g #50 / 0# 926 C minéraux: #50 + #100 J procédé de production: 2 g #50 + Na2CO3 2 g I dépôt sur une pierre #100: vert 431 926 C / 1 h # 432 982 C / 1 h vert / brun 433 1037 C / 1 h minéral: #64 / procédé de production: vert 434 5 g + NH4OH 25 ml / séchage naturel J irradié au rayonnement @ à 424.7 Mrad minéral: #5 / procédé de production: 0# 1037 C: 50 g + HCl 200 ml ou amiante recou verte de HCl / trempage: 1 sem. / séchage sur plaque chauffante: .50 g + Na2CO3 50 g: vert 435 0# 815 OC 436 0# 871 C i 437 Ot 926 C # 438 0# 1037 C minéral: #9 / procédé de production: 2 g + Na2CO3 2 g: vert 440 0# 982 C + 1 h à 982 C # 441 0# 1037 C + 1 h à 1037 C minéral: #20 / procédé de production: vert 442 2 g + Na2CO3 3 g / 926 C / 1 h minéral: #25 / procédé de production: vert 443 2 g + Na2CO3 2 g / 0#815 C + 1 h à 815 C minéral: #34 / procédé de production: a) vert b) vert 444 100 g + HNO3 100 ml / trempage: 5 m. i a) vert froid 447 0t 1037 C: 1 g + H3PO4 20 ml i trempage: 4 ans b) gris i séchage sur plaque chauffante (hum.) / cou leur du a) liquide b) solide minérai: #102 I procédé de production: vert 448 1 g + HCl 100 ml / trempage: 2 sem. / séchage sur plaque chauffante minéral: #78 i procédé de production: a) vert b) gris 449 0# 1037 C:.50 g + H2PO4 80 ml / trempage: 2 sem. / séchage sur plaque chauffante (hum.) / couleur du a) liquide b) solide minérai: #6 i procédé de production: vert moyen 450 4 g + H2SO4 200 ml ; trempage: 4 sem. i sécha # ge sur plaque chauffante un peu + vert 451 irradié au rayonnement y à 190.22 Mrad minéral: #1 / procédé de production: vert intense 452 2 g + Na2CO3 2 g / 0# 982 C + 1 h à 982 C minéral: #1 / procédé de production: vert vif et corsé 453 pierre recouverte de HCl 20 ml / trempage: 2 sem. / irradiée au rayonnement γ à 5.7 Mrad / séchage sur bain de sable minéraux: #107 + t98 i procédé de production: vert accentué 454 l g #107 + Na2CO3 1.50 g J 871 C i 8 h: .50 g + .50 g #98 / irradié au rayonnement γ à 63.984 Mrad minéral: t34 I procédé de production: vert très intense 455 iOO g + HNO3 100 ml / trempage: 5 m. I séchage naturel: .1 g + 50 cc résine de polyester transparente + 1% catalyseur J broyage ma nuel / dépôt dans un contenant fermé d'un couvercle et déposé dans un four pour les plastiques à 37 C jusqu'à durcissement minéral: #27 I procédé de production: vert très 456 0#1037 C: .50 g + H3PO4 50 ml / trempage: 2 puissant sem. / sechage sur plaque chauffante (hum.) minéral: #27 / procédé de production: vert profond 457 0#1037 C: 1 g + H2SO4 50 ml / trempage: 2 sem. / séchage sur plaque chauffante minéral: *95 I procédé de production: a) vert très vif 458 o q + HCl 80 ml f trempage: 2 sem. / sépara- b) vert kaki tion du liquide et du solide / séchage sur plaque chauffante / couleur du a) liquide b) solide minéral: #2 J procédé de production: vert foncé 459 2 g + Na2CO3 2 g / 0#982 C + 1 h à 982 C irradié au rayonnement γ à 64.7 Mrad minéraux: *5 + t50 I procédé de production: vert foncé / brun 460 l g #5 intégré à la masse de 27.4 g ciment orangé / gris fer Portland + 13 cc eau i broyage manuel / mou / jaune / orange lage / durcissement / ajout sur le ciment sé ché de 3 g #50 / 0# 926 C minéral: